(57)【特許請求の範囲】
【請求項１】
ＯＨ−イオン濃度が０．０１〜１ｍｏｌ／Ｌの塩基性溶液中にて、重合度５００以下のポリビニルアルコール系樹脂と、濃度が０．０１〜１ｍｏｌ／Ｌの過酸化水素とを接触させる工程を有する
ことを特徴とするポリビニルアルコール系樹脂の脱色方法。
【発明の詳細な説明】
【技術分野】
【０００１】
本発明は、簡便な方法で変色したポリビニルアルコール系樹脂を脱色させることが可能なポリビニルアルコール系樹脂の脱色方法に関する。また、本発明は、該ポリビニルアルコール系樹脂の脱色方法を用いて得られるポリビニルアルコール系樹脂、並びに、該ポリビニルアルコール系樹脂を用いた光学フィルム、ポリビニルアセタール樹脂、塗料用バインダー及びインクに関する。
【背景技術】
【０００２】
ポリビニルアルコール系樹脂は、接着性、加工性等に優れた高分子であり、優れた水溶性、加工性を活かして、高含水ゲルや繊維といった広範囲の形態をとることができ、造膜性や強度の点において、他の汎用性ポリマーの追従を許さない特性を数多く有している。これらの性質を活かし、接着剤、医療材料、糊剤、紙の表面改質剤、液晶ディスプレイ用光学用フィルム等、多方面の応用例があることが知られている。
一般に、ポリビニルアルコール系樹脂は、溶液重合されたポリ酢酸ビニルをけん化することによって製造され、様々な重合度、けん化度のものが広く市販されている。
しかしながら、市販のポリビニルアルコール系樹脂の中には黄色く着色しているものもあり、液晶表示ディスプレイの位相差フィルムに代表されるような、光学用途での使用に際し、大きな問題となっている。
【０００３】
また、ポリビニルアルコール系樹脂の応用例は、それ単独での応用にとどまらず、ポリビニルアセタール樹脂の原料としても広く用いられている。ポリビニルアセタール系樹脂は、合わせガラス用中間膜、金属処理のウォッシュプライマー、各種塗料、インキ、接着剤、樹脂加工剤及びセラミックスバインダー等、多目的に用いられている。特に塗料、インキ用の用途としては、重合度が１０００以下の低重合度品が広く使用されているが、一般に低重合度品は原料のポリビニルアルコール系樹脂が既に着色しているため、生成したポリビニルアセタール樹脂も着色していることが多く、製品の色彩に影響を与えることが問題となっている。
【０００４】
このように、ポリビニルアルコール系樹脂の黄変の問題は、ポリビニルアルコール系樹脂のみならず、ポリビニルアセタール樹脂を応用する際にも共通の問題であり、特に色彩が問題となる状況においては、産業上大きな障害となっている。
【０００５】
ポリビニルアルコール系樹脂の着色に関しては、古くから様々な検討がなされており、そのメカニズムとしては、酸化反応に伴う主鎖中の共役性二重結合の形成によるものであることが明らかとなっている（非特許文献１参照）。
これに対して、ポリビニルアルコール系樹脂からなるフィルムの着色性を改善する具体的方法として、例えば、特許文献１には、反応系から酢酸ナトリウムを低減する方法が記載されており、特許文献２には、キレート配位子及び界面活性剤を添加する方法が記載されている。しかしながら、これらは、ポリビニルアルコール系樹脂の着色を現状よりも進行させないための手法であり、着色したポリビニルアルコール系樹脂の色彩を化学反応により、本質的に改善するというものではなかった。
従って、一度着色したポリビニルアルコール系樹脂を改質し、簡便に脱色する手法を確立できれば、本技術分野において大きな技術革新になることが期待される。
【先行技術文献】
【特許文献】
【０００６】
【特許文献１】特開平１０−３２５９０７号公報
【特許文献２】特開平６−２５６６１５号公報
【非特許文献】
【０００７】
【非特許文献１】K. Maruyama, et. al.,Polymer, 1988, 29, 24-29.
【発明の概要】
【発明が解決しようとする課題】
【０００８】
本発明は、簡便な方法で変色したポリビニルアルコール系樹脂を脱色させることが可能なポリビニルアルコール系樹脂の脱色方法を提供することを目的とする。また、本発明は、該ポリビニルアルコール系樹脂の脱色方法を用いて得られるポリビニルアルコール系樹脂、並びに、該ポリビニルアルコール系樹脂を用いた光学フィルム、ポリビニルアセタール樹脂、塗料用バインダー及びインクを提供することを目的とする。
【課題を解決するための手段】
【０００９】
本発明は、ＯＨ−イオン濃度が０．０１〜１ｍｏｌ／Ｌの塩基性溶液中にて、重合度５００以下のポリビニルアルコール系樹脂と、濃度が０．０１〜１ｍｏｌ／Ｌの過酸化水素とを接触させる工程を有するポリビニルアルコール系樹脂の脱色方法である。
以下に本発明を詳述する。
【００１０】
本発明者らは鋭意検討した結果、ＯＨ−イオン濃度が所定範囲内の塩基性溶液中にて、ポリビニルアルコール系樹脂と所定濃度の過酸化水素とを接触させることによって、大掛かりな装置等を用いることなく、変色したポリビニルアルコール系樹脂を脱色させることが可能となることを見出し、本発明を完成させるに至った。
【００１１】
本発明のポリビニルアルコール系樹脂の脱色方法は、ＯＨ−イオン濃度が０．０１〜１ｍｏｌ／Ｌの塩基性溶液中にて、ポリビニルアルコール系樹脂と、濃度が０．０１〜１ｍｏｌ／Ｌの過酸化水素とを接触させる工程を有する。
【００１２】
上記ポリビニルアルコール系樹脂は特に限定されないが、例えば、ギ酸ビニル、酢酸ビニル、プロピオン酸ビニル、酪酸ビニル、イソ酪酸ビニル、ピバリン酸ビニル、ラウリル酸ビニル、ステアリン酸ビニル、安息香酸ビニル等を、溶液重合法、塊状重合法、懸濁重合法、乳化重合法等により重合して得られたポリビニルエステルをアルカリ又は酸けん化することにより製造された樹脂等の従来公知のポリビニルアルコール系樹脂を用いることができる。
上記ポリビニルアルコール系樹脂は、完全けん化されていてもよいが、少なくとも主鎖の１カ所にメソ、ラセミ位に対して２連の水酸基を有するユニットが最低１ユニットあれば完全けん化されている必要はなく、部分けん化ポリビニルアルコールであってもよい。また、上記ポリビニルアルコール系樹脂としては、エチレン−ビニルアルコール共重合体、部分けん化エチレン−ビニルアルコール共重合体等のビニルエステルと共重合可能なモノマーとビニルエステルとの共重合体のけん化物も用いることができる。
【００１３】
上記工程において用いるポリビニルアルコール系樹脂の重合度は特に限定されず、広く用いることができる。一般に低重合度品のポリビニルアルコール系樹脂ほど着色しやすい傾向にあるため、重合度が５００以下のものを用いることが好ましく、重合度２５０以下のものを用いることがより好ましい。
【００１４】
上記ポリビニルアルコール系樹脂としては、市販のポリビニルアルコール系樹脂を原料に用いたものに加え、別途切断反応により重合度を低下させた樹脂を用いることもできる。特に、先行文献（J. Photochem. Photobio. A, 1998, 116, 159-166.）に記載のような著しく着色した樹脂を用いると脱色性が大きい。
【００１５】
上記重合度を低下させた樹脂とは、ポリビニルアルコール水溶液に酸化剤を加え、金属触媒下、加熱、反応させることにより、酸化反応に伴い主鎖の切断反応を引き起こし、反応後の重合度を低下させたポリビニルアルコール系樹脂のことである。
上記反応では、副反応として酸化に伴う共役構造の形成により、樹脂の着色を伴うことが大きな問題となっていた。
【００１６】
上記工程において、ポリビニルアルコール系樹脂を過酸化水素と接触させる際の塩基性溶液中のポリビニルアルコール系樹脂の濃度の好ましい下限は３重量％、好ましい上限は２５重量％である。上記塩基性溶液中のポリビニルアルコール系樹脂の濃度が３重量％未満であると、反応の効率が悪く、工業上利用する際に生産性を著しく低下させることがある。上記塩基性溶液中のポリビニルアルコール系樹脂の濃度が２５重量％を超えると、溶液の粘度が高くなりすぎて攪拌することが困難となり均一に脱色することができなくなることがある。上記塩基性溶液中のポリビニルアルコール系樹脂の濃度のより好ましい下限は５重量％、より好ましい上限は２０重量％、更に好ましい上限は１７重量％である。
【００１７】
上記塩基性溶液のＯＨ−イオン濃度の下限は０．０１ｍｏｌ／Ｌ、上限は１ｍｏｌ／Ｌである。上記塩基性溶液のＯＨ−イオン濃度が０．０１ｍｏｌ／Ｌ未満であると、過酸化水素から活性酸素種が発生せず、脱色が不充分となる。上記塩基性溶液のＯＨ−イオン濃度が１ｍｏｌ／Ｌを超えると、副反応である過酸化水素の分解により酸素が生成する反応が急速に進み、充分な脱色効果が得られないまま過酸化水素が完全に分解されてしまう。また、上記塩基性濃度が高すぎると、酸性条件でアルデヒドと接触させるアセタール化工程において中和に必要となる酸性物質の量が多くなり、コストアップにつながるおそれがある。上記塩基性溶液のＯＨ−イオン濃度の好ましい下限は０．０５ｍｏｌ／Ｌ、好ましい上限は０．５ｍｏｌ／Ｌである。また、上記塩基性溶液のＯＨ−イオン濃度のより好ましい下限は０．１ｍｏｌ／Ｌ、より好ましい上限は０．３ｍｏｌ／Ｌである。
【００１８】
本発明において、塩基性溶液に用いる塩基性物質は特に限定されず、水酸化ナトリウム、水酸化カリウム等のアルカリ金属の水酸化物や、水酸化カルシウム等のアルカリ土類金属の水酸化物や、オルソ珪酸ナトリウム、メタ珪酸ナトリウム、セスキ珪酸ナトリウム、一号珪酸ナトリウム、二号珪酸ナトリウム、三号珪酸ナトリウム等の珪酸塩や、リン酸二水素ナトリウム、リン酸水素二ナトリウム、リン酸三ナトリウム等のリン酸塩や、炭酸ナトリウム、炭酸水素ナトリウム、炭酸カリウム、炭酸水素カリウム等の炭酸塩や、ホウ酸ナトリウム等のホウ酸塩や、アンモニア、ヒドロキシアミン等の無機窒素化合物や、水溶性の第一級アミン、第二級アミン、第三級アミン、及び、上記第三級アミン等にアルキル基が結合した第四級アミン等が挙げられる。なかでも、アルカリ金属の水酸化物、アルカリ土類金属の水酸化物であることが好適であり、水酸化ナトリウム、水酸化カリウムがより好適である。上記塩基性物質は単独で用いてもよいし、二種以上を組み合わせてもよい。
【００１９】
上記塩基性溶液に含有される溶剤は、ポリビニルアルコール系樹脂を溶解するものであればよいが、次工程において溶剤置換をする必要を無くすため、次工程において使用する溶剤と同一の溶剤を用いることが好ましい。具体的には、水系溶剤が好適に用いられる。
【００２０】
上記塩基性溶液中の過酸化水素濃度の下限は０．０１ｍｏｌ／Ｌ、上限は１ｍｏｌ／Ｌである。上記塩基性溶液中の過酸化水素濃度が０．０１ｍｏｌ／Ｌ未満であると、生じる活性酸素種の濃度が低いため、反応が十分進行せず脱色の効果が著しく低下することがあり
、上記塩基性溶液中の過酸化水素濃度が１ｍｏｌ／Ｌを超えると、ポリビニルアルコール系樹脂の界面活性機能により形成された泡が長時間残る場合がある。発生した泡は反応容器の容積を圧迫し、反応の効率を減少させるのみでなく、長時間経過することにより乾燥し、未溶解のポリビニルアルコール系樹脂を形成する。未溶解のポリビニルアルコール系樹脂は脱色反応の反応性が低下するため、本発明の効果を低減させる。
上記塩基性溶液中の過酸化水素濃度の好ましい下限は０．１ｍｏｌ／Ｌ、好ましい上限は０．５ｍｏｌ／Ｌである。
【００２１】
本発明において、上記ポリビニルアルコール系樹脂を上記過酸化水素と接触させる際の温度の好ましい下限は３０℃、好ましい上限は９０℃である。上記ポリビニルアルコール系樹脂を上記過酸化水素と接触させる際の温度が３０℃未満であると、ポリビニルアルコール系樹脂を脱色するために必要な時間が長時間となることがある。上記ポリビニルアルコール系樹脂を上記過酸化水素と接触させる際の温度が９０℃を超えると、過酸化水素による主鎖の酸化反応が進行し、逆に黄色度が上昇する恐れがある。上記ポリビニルアルコール系樹脂を上記過酸化水素と接触させる際の温度のより好ましい下限は４０℃、より好ましい上限は８５℃である。
【００２２】
本発明において、上記ポリビニルアルコール系樹脂を過酸化水素と接触させる時間は、目的のポリビニルアセタールの重合度に応じて変更することができるが、１０分〜４時間行えば脱色したポリビニルアルコール系樹脂を得ることができる。
【００２３】
本発明のポリビニルアルコール系樹脂の脱色方法を用いることで、脱色されたポリビニルアルコール系樹脂を得ることができる。このようなポリビニルアルコール系樹脂もまた、本発明の１つである。
更に、本発明のポリビニルアルコール系樹脂を用いることで、透明度が高い光学フィルムが得られる。このような光学フィルムもまた、本発明の１つである。
【００２４】
本発明のポリビニルアルコール系樹脂の脱色方法を用いることで、得られるポリビニルアルコール系樹脂における、主鎖中の１，２−グリコール結合の量を０．８ｍｏｌ％以上とすることができる。
本発明のポリビニルアルコール系樹脂の脱色方法における脱色は、ポリビニルアルコール系樹脂中に生じた共役系構造に対して、活性酸素種の付加反応が起こり、共役系構造の消失が生じているものと考えられる。その結果、共役系二重結合が１，２−グリコールへと変性することから、得られるポリビニルアルコール系樹脂は、主鎖中の１，２−グリコール結合の量が増加する。
ポリビニルアルコール系樹脂における、主鎖中の１，２−グリコール結合の量が０．８ｍｏｌ％以上であることにより、ポリビニルアルコール系樹脂の結晶性の低下や、接着性の上昇、濡れ性の上昇等の材料物性の変化が期待できる。
【００２５】
本発明のポリビニルアルコール系樹脂を、例えば、酸触媒を用いて酸性条件にした系において、アルデヒドと反応させてアセタール化することにより、白色度の高いポリビニルアセタール樹脂が得られる。このようなポリビニルアセタール樹脂もまた、本発明の１つである。
【００２６】
上記ポリビニルアルコール系樹脂をアルデヒドと反応させてアセタール化し、ポリビニルアセタール樹脂を得る方法としては、従来公知の方法を使用することができる。例えば、ポリビニルブチラールを得る場合は、ポリビニルアルコール系樹脂を１〜２５重量％含む水溶液を調製し、−５〜３０℃の温度範囲で酸触媒、及び、ブチルアルデヒドを接触させて２０分〜６時間反応を進行させ、その後に温度を１０〜５０℃上昇させて更に３０分〜５時間熟成反応させて反応を完了し、好ましくは冷却工程を経た後、析出したポリビニルブチラール樹脂を洗浄する方法が挙げられる。
【００２７】
上記ポリビニルアルコール系樹脂としては、過酸化水素を用いて低重合度化したポリビニルアルコール系樹脂も使用することができる。
このような場合、上記低重合度化したポリビニルアルコール系樹脂をアルデヒドと反応させる際の系の過酸化水素濃度は０．１ｍｏｌ／Ｌ以下であることが好ましい。上記過酸化水素濃度が０．１ｍｏｌ／Ｌを超えている場合、ポリビニルアルコールとアルデヒドとが反応する前に、アルデヒドが過酸化水素と付加体を形成することによってアセタール化が阻害され、得られるポリビニルアセタールのアセタール化度が低くなったり、生成したポリビニルアセタールの形状が粉体では得られずに粗大粒子となり、洗浄や乾燥が充分にできず、品質に悪影響を及ぼしたりすることがある。
【００２８】
また、上記低重合度化したポリビニルアルコール系樹脂をアルデヒドと反応させる際に、液性を酸性条件にする時点における系の過酸化水素濃度は０．１ｍｏｌ／Ｌ以下であることが好ましい。酸性条件にする時点における系の過酸化水素濃度が０．１ｍｏｌ／Ｌを超えている場合、過酸化水素濃度が低下せず、アセタール化が阻害され、得られるポリビニルアセタールのアセタール化度が低くなったり、生成したポリビニルアセタールの形状が粉体では得られずに粗大粒子となり、洗浄や乾燥が充分にできず、品質に悪影響を及ぼしたりすることがある。
【００２９】
上記酸触媒は特に限定されず、塩酸等のハロゲン化水素や、硝酸、硫酸等の鉱酸や、ギ酸、酢酸、プロピオン酸等のカルボン酸や、メタンスルホン酸、エタンスルホン酸、ベンゼンスルホン酸、パラトルエンスルホン酸等のスルホン酸や、リン酸等が挙げられる。これらの酸触媒は、単独で用いられてもよく、２種以上の化合物を併用してもよい。なかでも、塩酸、硝酸、硫酸が好適であり、塩酸がより好適である。
【００３０】
上記アルデヒドは、例えば、炭素数１〜１９の直鎖状、分枝状、環状飽和、環状不飽和、又は、芳香族のアルデヒドが挙げられる。具体的には例えば、ホルムアルデヒド、アセトアルデヒド、プロピオニルアルデヒド、ｎ−ブチルアルデヒド、イソブチルアルデヒド、ｔｅｒｔ−ブチルアルデヒド、ベンズアルデヒド、シクロヘキシルアルデヒド等が挙げられる。上記アルデヒドは単独で用いてもよいし、２種以上を併用してもよい。また、上記アルデヒドはホルムアルデヒドを除き、１以上の水素原子がハロゲン等により置換されたものであってもよい。
【００３１】
上記ポリビニルアセタール樹脂のアセタール化度は、本発明のポリビニルアルコール系樹脂に対する上記アルデヒドの配合量を適宜変更することにより調整することができる。
【００３２】
本発明のポリビニルアセタール樹脂を用いることにより、着色性の高い塗料用バインダー及びインクを作製することができる。このようにして製造される塗料用バインダー及びインクもまた、本発明の１つである。
【発明の効果】
【００３３】
本発明によれば、簡便な方法で変色したポリビニルアルコール系樹脂を脱色させることが可能なポリビニルアルコール系樹脂の脱色方法を提供することができる。また、本発明によれば、該ポリビニルアルコール系樹脂の脱色方法を用いて得られるポリビニルアルコール系樹脂、並びに、該ポリビニルアルコール系樹脂を用いた光学フィルム、ポリビニルアセタール樹脂、塗料用バインダー及びインクを提供することができる。
【発明を実施するための形態】
【００３４】
以下に実施例を挙げて本発明の態様を更に詳しく説明するが、本発明はこれら実施例のみに限定されない。
なお、以下の記載において、反応前のポリビニルアルコールには『ａ』、反応後のポリビニルアルコールには『ｂ』を付記するものとする。また、反応前のポリビニルアルコールを用いて得られるポリビニルブチラール樹脂には『Ａ』を、反応後のポリビニルアルコールを用いて得られるポリビニルブチラール樹脂には『Ｂ』を付記するものとする。
【００３５】
（実施例１）
ポリビニルアルコール１ａ（鹸化度９９％、重合度２００）５０ｇ、イオン交換水４５０ｇを１Ｌのセパラブルフラスコにて９５℃で１時間、１５０ｒｐｍで加熱攪拌しポリビニルアルコール水溶液を得た。このとき、溶液は黄色味をおびていた。次いで、攪拌したまま温度を６０℃まで冷却した後、塩基成分として５Ｎの水酸化ナトリウム水溶液を投入し、液中のＯＨ−イオン濃度を０．５ｍｏｌ／Ｌとした。次いで３５重量％濃度の過酸化水素水２１．９ｇを加え、さらに２時間反応させ、反応後のポリビニルアルコール１ｂを含有する水溶液を得た。
【００３６】
脱色反応によって得られたポリビニルアルコール１ｂの水溶液を６０分かけて２℃にまで冷却した後、２５重量％濃度の塩酸３６ｇとブチルアルデヒド２８ｇを添加し１５０分アセタール化反応させた。その後、６０分かけて４０℃まで昇温し、その温度でさらに１２０分反応させた。反応時間終了後、室温にまで冷却した後に析出した樹脂を濾過により回収し、樹脂分をイオン交換水で洗浄した。次いで樹脂を炭酸ナトリウム水溶液で３時間洗浄した後、再度水洗し、乾燥させてポリビニルブチラール樹脂１Ｂを得た。
また、比較対象として、脱色反応を行う前のポリビニルアルコール１ａを用いた以外は、同様の反応を行い、ポリビニルブチラール樹脂１Ａを得た。
【００３７】
（実施例２、３）
水酸化ナトリウム水溶液の添加量、過酸化水素添加量を変更した以外は、実施例１と同様にしてポリビニルアルコール２ｂ、３ｂ及びポリビニルブチラール樹脂２Ａ、２Ｂ、３Ａ、３Ｂを得た。なお、液中の過酸化水素の濃度、水酸化ナトリウム濃度、ポリビニルアルコール重合度を表１に示した。
【００３８】
（実施例４）
ポリビニルアルコール１ａに代えてポリビニルアルコール４ａ（鹸化度９９％、重合度５００）を用いたこと以外は実施例１と同様にしてポリビニルアルコール４ｂ及びポリビニルブチラール樹脂４Ａ、４Ｂを得た。
【００３９】
（実施例５）
過酸化水素水の濃度を表１に示すように変更するとともに、水酸化ナトリウム水溶液を水酸化カリウム水溶液に変更した以外は、実施例１と同様にしてポリビニルアルコール５ｂ及びポリビニルブチラール樹脂５Ａ、５Ｂを得た。
【００４０】
（実施例６）
ポリビニルアルコール４ａ（鹸化度９９％、重合度５００）５０ｇを実施例１と同様の手法により４５０ｇのイオン交換水に溶解させ、５Ｎ塩酸５．０ｇ、塩化鉄（ＩＩ）２０ｍｇ、過酸化水素６．５ｇを添加し、６０℃で２時間反応させ、着色させたポリビニルアルコール６ａの溶液を得た。このとき、粘度平均重合度は２５０まで低下していた。
この溶液を中和したのち、さらに水酸化ナトリウムを投入し、液中のＯＨ−イオン濃度を０．３ｍｏｌ／Ｌとした。０．０２ｍｏｌ／Ｌの過マンガン酸カリウムを用いて反応溶液を滴定し、残存の溶液中の過酸化水素濃度が０．２７ｍｏｌ／Ｌであったことを確認した後、さらに過酸化水素を追加し、溶液中の過酸化水素濃度を０．５ｍｏｌ／Ｌとした。その後の条件は実施例１と同様にしてポリビニルアルコール６ｂ及びポリビニルブチラール樹脂６Ａ、６Ｂを得た。
【００４１】
（比較例１、２）
水酸化ナトリウム水溶液の添加量、過酸化水素添加量を変更した以外は、実施例１と同様にしてポリビニルアルコール７ｂ、８ｂ及びポリビニルブチラール樹脂７Ａ、７Ｂ、８Ａ、８Ｂを得た。なお、液中の過酸化水素の濃度、水酸化ナトリウム濃度、ポリビニルアルコール重合度を表１に示した。
【００４２】
（比較例３）
ポリビニルアルコール１ａに代えてポリビニルアルコール４ａ（鹸化度９９％、重合度５００）を用い、過酸化水素を添加しなかった以外は、実施例１と同様にしてポリビニルアルコール９ｂ及びポリビニルブチラール樹脂９Ａ、９Ｂを得た。なお、液中の過酸化水素の濃度、水酸化ナトリウム濃度、ポリビニルアルコール重合度を表１に示した。
【００４３】
（比較例４）
ポリビニルアルコール１ａに代えてポリビニルアルコール６ａを用い、塩基性成分を添加せず、塩基性溶液としなかった以外は、実施例１と同様にしてポリビニルアルコール１０ｂ及びポリビニルブチラール樹脂１０Ａ、１０Ｂを得た。なお、液中の過酸化水素の濃度、水酸化ナトリウム濃度、ポリビニルアルコール重合度を表１に示した。
【００４４】
（比較例５）
５Ｎの塩酸を添加し、酸性条件（水素イオン濃度０．１ｍｏｌ／Ｌ）とした以外は、実施例１と同様にしてポリビニルアルコール１１ｂ及びポリビニルブチラール樹脂１１Ａ、１１Ｂを得た。なお、液中の過酸化水素の濃度、水酸化ナトリウム濃度、ポリビニルアルコール重合度を表１に示した。
【００４５】
＜評価＞
実施例及び比較例で得られたポリビニルアルコール及びポリビニルブチラール樹脂について、以下の評価を行った。結果を表１に示した。
【００４６】
（１）ポリビニルアルコールの黄色度
得られたポリビニルアルコール１ｂ〜１１ｂの水溶液を離型紙の上にキャストし、真空条件化、６０℃で３時間乾燥させ、膜厚５０μｍのポリビニルアルコールのフィルムを作製した。得られたフィルムについて、ＪＩＳ  Ｋ  ７１０５に準拠した方法で、黄色度（ＹＩ）を測定した。
また、比較対象として、反応前のポリビニルアルコール１ａ、４ａ、６ａについても同様に黄色度（ＹＩ）を評価した。
更に、得られたポリビニルアルコールのフィルムをＤＭＳＯ−ｄ６に溶解させ、１，２−グリコール結合の量を１Ｈ−ＮＭＲにより算出した。
【００４７】
（２）ポリビニルアセタール樹脂の黄色度
得られたポリビニルブチラール樹脂１Ｂ〜１１Ｂを、エタノール／トルエン混合溶媒（重量分率１：１）に溶解させ、１０重量％の溶液とし、これを平滑な離型紙の上にキャストし、真空条件化、６０℃で３時間乾燥させることで、フィルム（膜圧５０μｍ）を作製した。得られたフィルムについて、ＪＩＳ  Ｋ７１０５に準拠した方法で、黄色度（ＹＩ）を測定した。
また、比較対象としてポリビニルブチラール樹脂１Ａ〜１１Ａについても、同様に黄色度（ＹＩ）を評価した。
【００４８】
【表１】
0005616736.tif 000002
【産業上の利用可能性】
【００４９】
本発明によれば、簡便な方法で変色したポリビニルアルコール系樹脂を脱色させることが可能なポリビニルアルコール系樹脂の脱色方法を提供することができる。また、本発明によれば、該ポリビニルアルコール系樹脂の脱色方法を用いて得られるポリビニルアルコール系樹脂、並びに、該ポリビニルアルコール系樹脂を用いた光学フィルム、ポリビニルアセタール樹脂、塗料用バインダー及びインクを提供することができる。